СИНТЕЗ ЦЕОЛИТОВ AEI и Cu-AEI

1. Композиция, содержащая синтетический цеолит водородной формы, имеющий каркас AEI в качестве первичной кристаллической фазы и структурообразующий агент (SDA) в форме гидроксида, в которой упомянутый цеолит по существу свободен от ионов натрия.
2. Композиция по п. 1, которая по существу не содержит щелочного металла.
3. Композиция по п. 1 или 2, в которой цеолит по существу не содержит неалюминиевых металлических ионов.
4. Композиция по любому из предшествующих пп., в которой цеолит имеет отношение кремнезема к глинозему от приблизительно 22 до приблизительно 50.
5. Способ синтеза цеолита, включающий стадии:
а. приготовления примеси, содержащей (i) по меньшей мере один источник глинозема, (ii) по меньшей мере один источник кремнезема, и (iii) по меньшей мере один структурообразующий агент (SDA) в форме гидроксида, причем эта примесь по существу свободна от щелочных металлов;
b. нагревания этой примеси под автогенным давлением при некоторой температуре с перемешиванием в течение времени, достаточного для того, чтобы кристаллизовать кристаллы цеолита водородной формы, имеющие каркас AEI.
6. Способ по п. 5, в котором примесь по существу свободна от ионов металлов, отличающихся от алюминия.
7. Способ по п. 5 или 6, в котором молярное отношение SDA к кремнезему составляет больше чем 0,4:1.
8. Способ по любому из пп. 5-7, в котором выход по кремнезему составляет по меньшей мере приблизительно 50%.
9. Способ по любому из пп. 5-8, в котором источниками кремнезема и глинозема являются фожазитные цеолиты.
10. Способ по любому из пп. 5-9, в котором по меньшей мере один SDA представляет собой N,N-диэтил-2,6-диметилпиперидиний.
11. Способ по любому из пп. 5-10, дополнительно включающий второй SDA.
12. Способ по любому из пп. 5-11, в котором второй SDA выбирается из 3,5-DMP, триметилциклогексиламмония (TMCHA), тетраэтиламмония (TEA), диметилдипропиламмония (DMDPA), тетрапропиламмония (TPA), тетраэтилфосфония (TEP).
13. Способ по любому из пп. 5-11, в котором второй SDA представляет собой N,N-диметил-3,5-диметилпиперидиний.
14. Композиция катализатора, содержащая синтетический цеолит, имеющий каркас AEI в качестве первичной кристаллической фазы и отношение кремнезема к глинозему от приблизительно 22 до приблизительно 50, в которой цеолит имеет от 0,1 до 7 мас.% обменного переходного металла, и в которой цеолит по существу свободен от щелочного металла.
15. Композиция катализатора по п. 14, в которой переходный металл является медью.
16. Композиция катализатора по п. 14 или 15, в которой переходный металл является железом.
17. Каталитическое изделие для обработки выхлопного газа, содержащее композицию катализатора по любому из пп. 1-4, расположенную на и/или внутри сотовой монолитной подложки.
x
3
x
2
2
3
18. Способ для обработки выхлопного газа, включающий приведение выхлопного газа, содержащего NO и/или NH, в контакт с каталитическим изделием по п. 17 для того, чтобы селективно восстанавливать по меньшей мере часть NO в N и HO и/или окислять по меньшей мере часть NH.